(57)【特許請求の範囲】
【請求項１】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライであって、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を実質的に含まない、第２のプライと、
を含む、多プライトイレットペーパー。
【請求項２】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を含まない、第１のプライと、
前記トイレットペーパーの第２の表面を形成する第２のプライと、
を含み、
前記トイレットペーパーが、５０ｇ／３インチ〜９０ｇ／３インチの間のＣＤ湿潤引張強度を有し、
湿潤摩耗リント面積が、湿潤摩耗リント試験により決定されるとき、前記トイレットペーパーが、０．３３３ｍｍ２／（ｇ／３インチ）未満の湿潤摩耗リント面積対ＣＤ湿潤引張強度の比を有する、多プライトイレットペーパー。
【請求項３】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を含まない、第１のプライと、
前記トイレットペーパーの第２の表面を形成する第２のプライであって、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を含まない、第２のプライとを含み、
前記トイレットペーパーは、５５ｇ／３インチ〜７５ｇ／３インチの間のＣＤ湿潤引張強度を有し、
湿潤摩耗リント面積が、湿潤摩耗リント試験により決定されるとき、前記トイレットペーパーは、０．３３３ｍｍ２／（ｇ／３インチ）未満の湿潤摩耗リント面積対ＣＤ湿潤引張強度の比を有する、多プライトイレットペーパー。
【請求項４】
前記トイレットペーパーが北部針葉樹クラフト繊維およびユーカリ繊維を含む、請求項１〜３のいずれか一項に記載の多プライトイレットペーパー。
【請求項５】
前記トイレットペーパーが北部針葉樹クラフト繊維を少なくとも１５％含む、請求項４に記載の多プライトイレットペーパー。
【請求項６】
前記トイレットペーパーが北部針葉樹クラフト繊維を少なくとも２５％含む、請求項５に記載の多プライトイレットペーパー。
【請求項７】
前記トイレットペーパーが、（ｉ）北部針葉樹クラフト繊維を１４％〜４０％、および、（ｉｉ）ユーカリ繊維を６０％〜８６％含む、請求項１〜３のいずれか一項に記載の多プライトイレットペーパー。
【請求項８】
前記トイレットペーパーが前記第１のプライと前記第２のプライとの間に挟まれた第３のプライをさらに含む、請求項１〜３のいずれか一項に記載の多プライトイレットペーパー。
【請求項９】
前記第３のプライが南部広葉樹繊維、南部針葉樹繊維および再生繊維を含む、請求項８に記載の多プライトイレットペーパー。
【請求項１０】
前記第３のプライが１層だけを含み、前記１層全体に一時的湿潤強度樹脂を有する、請求項８に記載の多プライトイレットペーパー。
【請求項１１】
前記第３のプライが前記第１のプライおよび前記第２のプライのそれぞれよりも低いＣＤ湿潤引張強度を有する、請求項８に記載の多プライトイレットペーパー。
【請求項１２】
前記トイレットペーパーがセルロースマイクロ繊維を含まない、請求項１〜３のいずれか一項に記載の多プライトイレットペーパー。
【請求項１３】
前記トイレットペーパーが１３０ｍｉｌｓ／８プライ超の厚さを有する、請求項１〜３のいずれか一項に記載の多プライトイレットペーパー。
【請求項１４】
前記トイレットペーパーが３０ｌｂｓ／連〜４０ｌｂｓ／連の坪量を有する、請求項１〜３のいずれか一項に記載の多プライトイレットペーパー。
【請求項１５】
前記トイレットペーパーが５５ｇ／３インチ〜８５ｇ／３インチの間のＣＤ湿潤引張強度を有する、請求項２に記載の多プライトイレットペーパー。
【請求項１６】
前記トイレットペーパーが６５ｇ／３インチ〜７５ｇ／３インチの間のＣＤ湿潤引張強度を有する、請求項２または３に記載の多プライトイレットペーパー。
【請求項１７】
湿潤摩耗リント面積対ＣＤ湿潤引張強度の比が、０．０６ｍｍ２／（ｇ／３インチ）〜０．３３３ｍｍ２／（ｇ／３インチ）である、請求項２または３に記載の多プライトイレットペーパー。
【請求項１８】
前記トイレットペーパーが６０（ｇ／３インチ）／％歪み未満のＧＭ破断係数を有する、請求項２または３に記載の多プライトイレットペーパー。
【請求項１９】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライと、
を含み、
前記トイレットペーパーが、５０ｇ／３インチ〜９０ｇ／３インチの間のＣＤ湿潤引張強度を有する、多プライトイレットペーパー。
【請求項２０】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライであって、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を実質的に含まない、第２のプライと、を含み、
前記トイレットペーパーが、５５ｇ／３インチ〜７５ｇ／３インチの間のＣＤ湿潤引張強度を有する、多プライトイレットペーパー。
【請求項２１】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライであって、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を実質的に含まない、第２のプライと、を含み、
湿潤摩耗リント面積が、湿潤摩耗リント試験により決定されるとき、前記トイレットペーパーが、０．３３３ｍｍ２／（ｇ／３インチ）未満の湿潤摩耗リント面積対ＣＤ湿潤引張強度の比を有する、多プライトイレットペーパー。
【請求項２２】
多プライトイレットペーパーであって、
前記トイレットペーパーの第１の表面を形成し、第１の層および第２の層を含む第１のプライと、
前記トイレットペーパーの第２の表面を形成し、第１の層および第２の層を含む第２のプライと、
を含み、
前記第１のプライおよび前記第２のプライの少なくとも一方の前記第１の層および前記第２の層の少なくとも一方は、一時的湿潤強度樹脂を含み、
前記第１のプライおよび前記第２のプライの少なくとも一方の前記第１の層および前記第２の層の少なくとも他方は、一時的湿潤強度樹脂を含まず、
前記トイレットペーパーが、５０ｇ／３インチ〜９０ｇ／３インチの間のＣＤ湿潤引張強度を有する、多プライトイレットペーパー。
【請求項２３】
多プライトイレットペーパーであって、
前記トイレットペーパーの第１の表面を形成し、第１の層および第２の層を含む第１のプライと、
前記トイレットペーパーの第２の表面を形成し、第１の層および第２の層を含む第２のプライと、
を含み、
前記第１のプライおよび前記第２のプライの少なくとも一方の前記第１の層および前記第２の層の少なくとも一方は、一時的湿潤強度樹脂を含み、
前記第１のプライおよび前記第２のプライの少なくとも一方の前記第１の層および前記第２の層の少なくとも他方は、一時的湿潤強度樹脂を含まず、
湿潤摩耗リント面積が、湿潤摩耗リント試験により決定されるとき、前記トイレットペーパーが、０．３３３ｍｍ２／（ｇ／３インチ）未満の湿潤摩耗リント面積対ＣＤ湿潤引張強度の比を有する、多プライトイレットペーパー。
【請求項２４】
前記第２のプライの前記第１の層は、一時的湿潤強度樹脂を含み、前記第２のプライの前記第２の層は、一時的湿潤強度樹脂を実質的に含まない、請求項１９、２２および２３のいずれか一項に記載の多プライトイレットペーパー。
【請求項２５】
前記トイレットペーパーが北部針葉樹クラフト繊維およびユーカリ繊維を含む、請求項１９〜２４のいずれか一項に記載の多プライトイレットペーパー。
【請求項２６】
前記トイレットペーパーが北部針葉樹クラフト繊維を少なくとも２５％含む、請求項２５に記載の多プライトイレットペーパー。
【請求項２７】
前記トイレットペーパーが北部針葉樹クラフト繊維を１４％〜４０％およびユーカリ繊維を６０％〜８６％含む、請求項１９〜２３のいずれか一項に記載の多プライトイレットペーパー。
【請求項２８】
前記第１のプライと前記第２のプライとの間に挟まれた第３のプライをさらに含む、請求項１９〜２３のいずれか一項に記載の多プライトイレットペーパー。
【請求項２９】
前記第３のプライが南部広葉樹繊維、南部針葉樹繊維および再生繊維を含む、請求項２８に記載の多プライトイレットペーパー。
【請求項３０】
前記第３のプライが１層だけを含み、前記１層全体に一時的湿潤強度樹脂を有する、請求項２８に記載の多プライトイレットペーパー。
【請求項３１】
前記第３のプライが前記第１のプライおよび前記第２のプライのそれぞれよりも低いＣＤ湿潤引張強度を有する、請求項２８に記載の多プライトイレットペーパー。
【請求項３２】
前記トイレットペーパーがセルロースマイクロ繊維を含まない、請求項１９〜２３のいずれか一項に記載の多プライトイレットペーパー。
【請求項３３】
前記トイレットペーパーが１３０ｍｉｌｓ／８プライ超の厚さを有する、請求項１９〜２３のいずれか一項に記載の多プライトイレットペーパー。
【請求項３４】
前記トイレットペーパーが３０ｌｂｓ／連〜４０ｌｂｓ／連の坪量を有する、請求項１９〜２３のいずれか一項に記載の多プライトイレットペーパー。
【請求項３５】
前記トイレットペーパーが５０ｇ／３インチ〜９０ｇ／３インチの間のＣＤ湿潤引張強度を有する、請求項１９、２１、２３および２４のいずれか一項に記載の多プライトイレットペーパー。
【請求項３６】
前記トイレットペーパーが５５ｇ／３インチ〜８５ｇ／３インチの間のＣＤ湿潤引張強度を有する、請求項３５に記載の多プライトイレットペーパー。
【請求項３７】
前記トイレットペーパーが６５ｇ／３インチ〜７５ｇ／３インチの間のＣＤ湿潤引張強度を有する、請求項３５に記載の多プライトイレットペーパー。
【請求項３８】
前記トイレットペーパーが６０（ｇ／３インチ）／％歪み未満のＧＭ破断係数を有する、請求項１９〜２３のいずれか一項に記載の多プライトイレットペーパー。
【請求項３９】
多プライトイレットペーパーであって、
前記トイレットペーパーの第１の表面を形成する第１のプライであって、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない、第１のプライと、
前記トイレットペーパーの第２の表面を形成する第２のプライと、
を含み、
前記トイレットペーパーがセルロースマイクロ繊維を含まない、多プライトイレットペーパー。
【請求項４０】
多プライトイレットペーパーであって、
前記トイレットペーパーの第１の表面を形成する第１のプライと、
前記トイレットペーパーの第２の表面を形成する第２のプライと、
前記第１のプライと前記第２のプライとの間に挟まれた第３のプライと、
を含み、
前記トイレットペーパーが、５０ｇ／３インチ〜９０ｇ／３インチの間のＣＤ湿潤引張強度を有し、
湿潤摩耗リント面積が、湿潤摩耗リント試験により決定されるとき、前記トイレットペーパーが、０．３３３ｍｍ２／（ｇ／３インチ）未満の湿潤摩耗リント面積対ＣＤ湿潤引張強度の比を有し、
前記第３のプライが南部広葉樹繊維、南部針葉樹繊維および再生繊維を含む、
多プライトイレットペーパー。
【請求項４１】
多プライトイレットペーパーであって、
前記トイレットペーパーの第１の表面を形成する第１のプライと、
前記トイレットペーパーの第２の表面を形成する第２のプライと、
前記第１のプライと前記第２のプライとの間に挟まれた第３のプライと、
を含み、
前記トイレットペーパーが、５０ｇ／３インチ〜９０ｇ／３インチの間のＣＤ湿潤引張強度を有し、
湿潤摩耗リント面積が、湿潤摩耗リント試験により決定されるとき、前記トイレットペーパーが、０．３３３ｍｍ２／（ｇ／３インチ）未満の湿潤摩耗リント面積対ＣＤ湿潤引張強度の比を有し、
前記第３のプライが１層だけを含み、前記１層全体に一時的湿潤強度樹脂を有する、
多プライトイレットペーパー。
【請求項４２】
多プライトイレットペーパーであって、
前記トイレットペーパーの第１の表面を形成する第１のプライと、
前記トイレットペーパーの第２の表面を形成する第２のプライと、
前記第１のプライと前記第２のプライとの間に挟まれた第３のプライと、
を含み、
前記トイレットペーパーが、５０ｇ／３インチ〜９０ｇ／３インチの間のＣＤ湿潤引張強度を有し、
湿潤摩耗リント面積が、湿潤摩耗リント試験により決定されるとき、前記トイレットペーパーが、０．３３３ｍｍ２／（ｇ／３インチ）未満の湿潤摩耗リント面積対ＣＤ湿潤引張強度の比を有し、
前記第３のプライが前記第１のプライおよび前記第２のプライのそれぞれよりも低いＣＤ湿潤引張強度を有する、
多プライトイレットペーパー。
【請求項４３】
多プライトイレットペーパーであって、
前記トイレットペーパーの第１の表面を形成する第１のプライと、
前記トイレットペーパーの第２の表面を形成する第２のプライと、
を含み、
前記トイレットペーパーが、５０ｇ／３インチ〜９０ｇ／３インチの間のＣＤ湿潤引張強度を有し、
湿潤摩耗リント面積が、湿潤摩耗リント試験により決定されるとき、前記トイレットペーパーが、０．３３３ｍｍ２／（ｇ／３インチ）未満の湿潤摩耗リント面積対ＣＤ湿潤引張強度の比を有し、
前記トイレットペーパーが６０（ｇ／３インチ）／％歪み未満のＧＭ破断係数を有する、多プライトイレットペーパー。
【発明の詳細な説明】
【技術分野】
【０００１】
本出願は、その全体が本願に引用して援用される２０１３年３月２２日出願の米国仮特許出願第６１／８０４，３６４号に基づくものである。
【０００２】
我々の発明はトイレットペーパーに関する。さらに詳細には、我々の発明は、非常に柔らかく、低湿潤摩耗性を有し、耐久性が高いトイレットペーパーに関する。
【背景技術】
【０００３】
トイレットパーパーは、実現するのが難しい、特性の特定の組合せを有する必要がある。一方では、トイレットペーパーは客を引き付けるために柔らかくなくてはならない。他方では、トイレットペーパーは皮膚からの物質の洗浄および除去からなるトイレットペーパーの主な目的を満たすために非常に丈夫でなくてはならない。一般に、トイレットペーパーの特性を調整し、より柔らかい製品を製造することにより、耐久性の低い製品となり、逆もまた然りである。したがって、理想的な１組の特性を有するトイレットペーパーを製造することは難しい。
【０００４】
トイレットペーパーの耐久性に関連した１つの定量可能な特性は、トイレットペーパーの横方向（ＣＤ）湿潤強度である。一般にトイレットペーパーのＣＤ湿潤強度は、低すぎても、高すぎてもならない。ＣＤ湿潤強度が高すぎる場合、トイレットペーパーを洗い流せる（flushable）ようにすることができない。ＣＤ湿潤強度が低すぎる場合、繊維が、表面から容易に削り落とされる。これは、トイレットペーパーが、過剰な量のリント（lint）を洗浄した表面に残すことを意味している。
【０００５】
トイレットペーパーの柔軟性を向上させるための１つの技術は、再生セルロースマイクロ繊維をトイレットペーパーの構造に取り込むことである。このような技術、および再生セルロースマイクロ繊維を含むトイレットペーパー製品の例は、米国特許出願第１３／５４８，６００号（公開番号第２０１３／００２９１０５号）中に見出すことができ、その開示内容は、その全体が引用して援用される。残念なことに、再生セルロースマイクロ繊維は、他の抄紙用繊維よりもはるかに高価であるため、有意な量の再生マイクロ繊維を含むトイレットペーパー製品のコストが増大する。
【０００６】
トイレットペーパーの特性を向上させるための別の技術は、一時的湿潤強度樹脂をトイレットペーパーの構造に取り込むことである。一時的湿潤強度樹脂は、トイレットペーパーの湿潤強度を向上させるが、トイレットペーパーの洗い流せる性質には有意な影響を及ぼさない。しかしまた、一時的湿潤強度樹脂は、トイレットペーパーの柔軟性を低下させる。したがって、一時的湿潤強度樹脂を含む先行技術のトイレットペーパーは層状（または複層）構造を使用しており、一時的湿潤強度樹脂をトイレットペーパーの外側（ヤンキー）層から離して、一時的湿潤強度樹脂によるトイレットペーパーの柔軟性の低下をできるだけ防いでいた。
【先行技術文献】
【特許文献】
【０００７】
【特許文献１】米国特許出願公開第２０１３／００２９１０５号明細書
【特許文献２】米国特許第５，２３３，０９２号明細書
【特許文献３】米国特許第５，３１４，５８４号明細書
【特許文献４】米国特許第４，６７５，３９４号明細書
【特許文献５】米国特許第５，２４０，５６２号明細書
【特許文献６】米国特許第５，１３８，００２号明細書
【特許文献７】米国特許第５，０８５，７３６号明細書
【特許文献８】米国特許第４，９８１，５５７号明細書
【特許文献９】米国特許第５，００８，３４４号明細書
【特許文献１０】米国特許第４，６０３，１７６号明細書
【特許文献１１】米国特許第４，９８３，７４８号明細書
【特許文献１２】米国特許第４，８６６，１５１号明細書
【特許文献１３】米国特許第４，８０４，７６９号明細書
【特許文献１４】米国特許第５，２１７，５７６号明細書
【発明の概要】
【課題を解決するための手段】
【０００８】
１つの態様によれば、我々の発明は多プライトイレットペーパーを提供する。多プライトイレットペーパーは、前記トイレットペーパーの第１の表面を形成する第１のプライを含み、前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を実質的に含まない。第２のプライは、前記トイレットペーパーの第２の表面を形成し、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を実質的に含まない。
【０００９】
別の態様によれば、我々の発明は、多プライトイレットペーパーを提供する。多プライトイレットペーパーは、前記トイレットペーパーの第１の表面を形成する第１のプライおよび前記トイレットペーパーの第２の表面を形成する第２のプライを含む。多プライトイレットペーパーは、約５０ｇ〜約９０ｇの間のＣＤ湿潤引張強度を有し、湿潤摩耗リント面積が、湿潤摩耗リント試験により決定されるとき、多プライトイレットペーパーは、約０．３３３ｍｍ２／ｇ未満の湿潤摩耗リント面積対ＣＤ湿潤引張強度の比を有する。
【００１０】
さらに別の態様によれば、我々の発明は、多プライトイレットペーパーを提供する。多プライトイレットペーパーは、前記トイレットペーパーの第１の表面を形成する第１のプライを含む。前記第１のプライは、第１の層および第２の層を含み、前記第１のプライの前記第１の層は、前記第１の表面を形成し、前記第１のプライの前記第１の層は、一時的湿潤強度樹脂を含み、前記第１のプライの前記第２の層は、一時的湿潤強度樹脂を含まない。第２のプライは、前記トイレットペーパーの第２の表面を形成し、前記第２のプライは、第１の層および第２の層を含み、前記第２のプライの前記第１の層は、前記第２の表面を形成し、前記第２のプライの前記第１の層は、一時的湿潤強度樹脂を含み、前記第２のプライの前記第２の層は、一時的湿潤強度樹脂を含まない。多プライトイレットペーパーは、約５５ｇ〜約７５ｇの間のＣＤ湿潤引張強度を有し、湿潤摩耗リント面積が、湿潤摩耗リント試験により決定されるとき、多プライトイレットペーパーは、約０．３３３ｍｍ２／ｇ未満の湿潤摩耗リント面積対ＣＤ湿潤引張強度の比を有する。
【図面の簡単な説明】
【００１１】
【図１】本発明によるトイレットペーパーを製造するために使用できる抄紙機の構造の略図である。
【図２】本発明によるトイレットペーパーの構造の略図である。
【図３】本発明の実施形態によるトイレットペーパーおよび他のトイレットペーパー製品の湿潤摩耗リント面積対幾何平均（ＧＭ）破断係数の関係を示すグラフである。
【図４】本発明の実施形態によるトイレットペーパーおよび他のトイレットペーパー製品の湿潤摩耗リント面積対官能柔軟性の関係を示すグラフである。
【発明を実施するための形態】
【００１２】
我々の発明は、多プライトイレットペーパーを対象とする。本明細書で使用するとき、「多プライ」は、１つを超えるプライを有するトイレットペーパーを指す。本明細書に記載の実施形態の一部において、多プライトイレットペーパーは、３つのプライを有し、３つのプライの内１つは、他の２つのプライと異なる組成を有する。しかし、このように具体的に開示された実施形態が、我々の発明の範囲を限定するものとして解釈されるべきではない。例えば、本発明は、各プライが同じである、２プライトイレットペーパー製品も包含する。さらに、以下に詳細に記載するように、トイレットペーパーの個々のプライは、それら自体に別個の層をそれぞれ含み得る。
【００１３】
本発明によるトイレットペーパーは、従来の湿式プレス抄紙法で製造できる。このような従来の湿式プレス抄紙法は、トイレットペーパー製品の個々のプライを構成する単層ベースシートと多層ベースシートの両方を製造するために使用できる。当業者により認識されるように、層状ベースシートは、複層抄紙機を用いて形成され、そこでそれぞれに異なる層が、抄紙機に供給されたそれぞれに異なる完成紙料から形成される。図１は、複層ベースシートを製造できる従来の湿式プレス抄紙機ＰＭの例を示している。抄紙機ＰＭにおいて、完成紙料は、サイロ５０から導管４０および４１、次いで形成セクション構造１０のヘッドボックス室２０および２０’それぞれに供給される。完成紙料は、パルプ、水および他の化学薬品からなる液体スラリーである。ヘッドボックス２０および２０’は、完成紙料の噴流を、ロール１８および１９により支持される従来のワイヤフォーマー繊維１２に供給する（図１に示す形成セクション構造１０は、当技術分野において三日月形フォーマーと称される場合が多い。）。それぞれに異なる完成紙料がヘッドボックス室２０および２０’に供給されると、ヘッドボックス室２０および２０’からの完成紙料の２つの異なる噴流により、複層ウェブが繊維１２に形成される。それにより、抄紙プロセスから得られたベースシートは、２つの別個の層を有し、２つの層は２つの完成紙料のそれぞれに異なる組成を概ね反映している。次いで、多層ベースシートは、トイレットペーパー製品において多層プライとして使用できる。我々の発明のいくつかの実施形態において、トイレットペーパーの各プライは、多層状である。他の実施形態において、トイレットペーパーのプライの一部は、多層状であるが、プライの少なくとも１つは、単層状である。これに関して、同じ完成紙料が、抄紙機ＰＭのヘッドボックス室２０および２０’に供給される場合、またはヘッドボックス室２０および２０’の１つだけが、ウェブＷを形成するために用いられる完成紙料を供給する場合、繊維１２に形成されたウェブに別個の層は存在せず、得られたベースシート／プライも単層状となる。本発明のいくつかの実施形態において、プライはすべて単層状である。
【００１４】
原材料は、形成ゾーンにおいて繊維１２を通ってウェブから除去され、ローラー１５に隣接するセーブオール２２から導管２４を通ってサイロ５０に移動させられる。次いでウェブＷを乾燥させ、移動フェルトまたはロール１１により支持される繊維１４にプレスする。プレス中にウェブからまたはユールボックス２９から除去された原材料をセーブオール４４に集め、次いで白水導管４５に供給する。次いでウェブＷを、吸引プレスロール１６により回転ヤンキードライヤーシリンダー２６の表面にプレスし、これを加熱し、ウェブＷをヤンキードライヤーシリンダー２６の表面で実質的に乾燥させる。図１には図示していないが、シュープレスを吸引プレスロール１６の代わりに使用して、ウェブＷをヤンキードライヤーシリンダー２６の表面にプレスしてもよい。ウェブＷ内の水分により、ウェブＷをヤンキードライヤーシリンダー２６の表面に移動させる。クレープ接着剤と称される場合が多い液体接着剤を、ヤンキードライヤーシリンダー２６の表面に塗布し、ウェブＷの十分な接着性をヤンキードライヤーシリンダー２６の表面に与えてもよい。乾燥後、次いでウェブＷを、クレープブレード２７でまたは繊維を備えたローラーで、ヤンキードライヤーシリンダー２６の表面からクレープする。ロールクレープの詳細は、米国特許第５，２３３，０９２号および第５，３１４，５８４号に概ね記載されており、その開示内容は、その全体が本願に引用して援用される。次いで、クレープしたウェブＷを、エンボス加工などのさらなる変換作業の前に、カレンダローラー（図示せず）間を場合により通過させ、ロール２８で巻き上げる。また、このようなさらなる変換作業により、抄紙機ＰＭから形成した単一のプライと別のプライとが組み合わせられ、多プライトイレットペーパー製品が形成される。
【００１５】
当業者により必ず認識するように、図１に示す抄紙機ＰＭは単なる例であり、抄紙機の多くの代替構造が存在する。例えば、図１に示す三日月形形成セクション１０の代替としては、吸引ブレスト形成ロール形成セクションおよびツインワイヤ形成セクションが挙げられる。
【００１６】
本発明によるトイレットペーパーは、トイレットペーパーの構造を構成する様々なセルロース繊維を含むことができる。以下に示す特定の実施形態において、トイレットペーパーは、北部針葉樹クラフト（ＮＳＷＫ）繊維、南部広葉樹繊維（ＳＨＷＦ）、南部針葉樹クラフト（ＳＳＷＫ）繊維およびユーカリ繊維を含む。当然ながら、当業者は、ここに記載の特性を有するトイレットペーパー製品を製造するために使用できる、多くの代替繊維を認識するであろう。さらに、トイレットペーパーは、上記の繊維源のいずれかからの再生繊維も含むことができる。さらに、以下に示すように、多プライトイレットペーパーのそれぞれに異なるプライは、異なる種類のセルロース繊維を異なるパーセンテージで含有できる。
【００１７】
本発明の実施形態によるトイレットペーパーは、再生セルロースマイクロ繊維を通常含まない。当業者により認識されるように、再生セルロースマイクロ繊維の使用により、より柔らかいトイレットペーパー製品が提供できる。しかし、やはり当業者により認識されるように、再生セルロースマイクロ繊維は、他の種類のセルロース抄紙用繊維と比較して比較的高価である。本発明によるトイレットペーパーは、以下に示すようにその構造に再生セルロースマイクロ繊維を含まなくても非常に柔らかい。
【００１８】
本発明によるトイレットペーパーは、一時的湿潤強度樹脂も含むことができる。多くの種類の一時的湿潤強度樹脂が当技術分野で知られており、公知の一時的湿潤強度樹脂のいずれも、本発明によるトイレットペーパーで使用できる。いくつかの例として、一時的湿潤強度樹脂は、トイレットペーパーの乾燥および湿潤引張強度を高めるために用いられる、アルデヒド単位およびカチオン単位を含む、様々な水溶性有機ポリマーのいずれか１つであってよい。このような樹脂は、米国特許第４，６７５，３９４号、第５，２４０，５６２号、第５，１３８，００２号、第５，０８５，７３６号、第４，９８１，５５７号、第５，００８，３４４号、第４，６０３，１７６号、第４，９８３，７４８号、第４，８６６，１５１号、第４，８０４，７６９号および第５，２１７，５７６号に記載されており、その開示内容はその全体が本願で援用される。National Starch and Chemical Company（ニュージャージー州ブリッジウォーター）によりCO-BOND（登録商標）1000およびCO-BOND（登録商標）1000プラスの商標で販売されている加工デンプンも使用できる。本発明の実施形態で使用できる他の一時的湿潤強度樹脂は、National Starch and Chemical CompanyによりCO-BOND（登録商標）1600およびCO-BOND（登録商標）2300の商標で販売されている。一時的湿潤強度剤の特定の例は、製品の具体的に示す例と共に以下に示されている。
【００１９】
本発明によるトイレットペーパーの特性および機能性は、様々な方法で試験し、特徴付けることができる。本発明によるトイレットペーパー、ならびに比較市販トイレットペーパーに関して、湿潤摩耗性、ＣＤ湿潤引張強度、幾何平均（ＧＭ）破断係数および官能柔軟性を測定した。次に、これらのパラメーターをそれぞれ測定するために使用した試験について説明する。
【００２０】
湿潤摩耗リント試験
紙製品を特徴付ける１つの方法は、湿潤摩耗によるリントの除去について紙製品試料を評価する湿潤摩耗リント試験である。トイレットペーパーに関して、満足のいく製品にするためには、トイレットペーパーが、低湿潤摩耗性を必ず有していなければならず、そのため、洗浄過程でかなりの量のリントを残してはならない。
【００２１】
湿潤摩耗リント試験において、まず、試料は、ここに記載するように変更されるクロックメーター摩擦試験機による標準合成黒色フェルトの試料に対する模擬湿潤使用に曝される。次いで、フェルトに残ったリントの面積ｍｍ２を、Seiko Epson Coporation（日本国長野県諏訪市）によるPerfection（登録商標）シリーズ4490フラットベッドスキャナおよびApogee Systems, Inc.（ジョージア州パウダースプリングス）によるスペック＊スキャンソフトウェアを使用して測定する。
【００２２】
ここで行われた湿潤摩耗試験に使用するクロックメーター摩擦試験機は、SDL Atlas, LLC（サウスカロライナ州ロックヒル）により製造されている。クロックメーターは、ここで湿潤リント摩耗を評価するために用いられた際、クロックメーターは、３６０ｇのアームおよび１インチ×２インチのフットが試料に０．４３５ｐｓｉの圧力をかけるのを受け入れるように変更された。摩擦ブロックの重量は、一端で支持される荷重アームに対しては３５５ｇ、摩擦フットに対しては３６ｇであった。これらの重量は、３０．３ｇ／ｃｍ２の圧力になるように１インチ×２インチの面積にかけられる。黒色フェルトは、厚さ３／１６インチであり、Aetna Felt Corporation（ペンシルバニア州アレンタウン）により製造された。
【００２３】
試料トイレットペーパーを試験するために、トイレットペーパーの外側３層をトイレットペーパーのロールから除去した。トイレットペーパーの３枚のシートを、ペーパーカッターを使用して、ミシン目で切断し、積み重ねに配置し、トイレットペーパーのシートが、ロールの方向および側面に対して同じ配向に確実に配置されるようにした。積み重ねから、２インチ×２．５インチの試料を切断し、長手寸法を流れ方向とした。十分な試料を、４つの複製用に切断した。トイレットペーパーの短い（２インチ）側面に小さな点で印を付け、ロール上にある際、外側に面するトイレットペーパーの面を示した。フットをクロックメーターのアームに取り付け、短手寸法をクロックメーターのストロークに対して平行にし、ストローク距離を４インチ±１／８インチで設定し、ストローク速度を、毎分１０ストロークに設定した。黒色フェルトを３インチ×６インチ片に切断し、内側表面は短手縁に沿って印を付けた。この試験において、試験されるトイレットペーパー試料を、印から始まるフェルトの内側に擦り付けた。黒色アクリルの１２インチ×１２インチのシート、２インチ×３インチのスライドガラス、テープ、ピペットおよび蒸留水のビーカーを任意の隣接する好都合な平面に配置した。クロックメーターをオンにし、次いでオフにして、アームを最も遠い後位置に配置した。スペーサーをアームの下に配置し、摩擦面より上で保持した。黒色フェルトのきれいな片を、摩擦面より上のクロックメーターの底部にテープで貼り付け、印を付けた面を上向きに配向し、印を付けた面をフットのストロークの開始地点に隣接して終わらせた。試料を１つの短手縁に沿ってフットにテープで貼り付け、トイレットペーパーの上面が上を向くようにし、トイレットペーパーの長手をフットに巻き付け、クロックメーターのアームに取り付け、トイレットペーパー試料のテープで貼り付けた側面および印を付けた位置がクロックメーターの前方部分でオペレーターに面するようにした。スペーサーを、アームの下から除去し、取り付けたフットと共にアームを、黒色フェルトの上に降ろし、フットの長手寸法を摩擦方向に垂直にし、フットを所定の位置に固定した。ガラスマイクロスコープスライドを、フットの前方のフェルトに配置し、２００μＬの蒸留水３容量をそれぞれピペットからスライドガラスのバツ印に分配した。試料、フットおよびアームを静かに持ち上げ、スライドガラスを試料の下に置き、試料を沈めて、水で試料を５秒間湿らせた。次いで、アームを持ち上げ、スライドガラスを除去し、クロックメーターを作動させ、試料にフェルト上で３回の前方ストロークを行わせた。その際、アームを各リターンストロークの開始時に手動で持ち上げ、試料が、リターンストローク中にフェルトと接触するのを防いだ。３回の前方ストローク後、クロックメーターを停止し、スペーサーをアームの下に配置し、それにより摩耗したリントを荒らすことなく黒色フェルトを除去できた。フェルトを摩擦表面から除去してから３分後、Apogeeスペック＊スキャンソフトウェアを使用してフラットベッドスキャナでスキャンし、ソフトウェアを「Scanner Settings」ウインドで「lint」に設定し、「５」を「Defaults Panel」の「Process Groups of」ウインドで設定し、「Resolution」を「600dots/inch」に設定し、「Scanner Mode」を「256-Grayscale」に設定し、「Area Setting」を「Special」に設定し、「Scan Image」を「Reverse Image」に設定し、「Dirt Histogram」パネルの「Upper Limit」ウインドを「>=5.000」に設定し、前記パネルの「Lower Limit」ウインドを「0.013-0.020」に設定し、「X Scale」ウインドを「25」に設定し、「Bad Handsheet」パネルの「PPM」ウインドを「2500.0」に設定した。「Printout Settings」パネルで、「Gray-Summary」、「Sheet Summary」および「Gray Histogram」ボックスをチェックし、「Copies」ウインドを「1」に設定したのに対して、前記パネルの「Dirt Histogram」、「Categories」および「XY Location」ボックスのチェックを外した。Display Modeパネルで「Enable Display」と「Enable Zoom」両方のボックスをチェックした。「Scanner Setup」パネルで、「White」ボックスを「225」に設定したのに対して、「Black」ボックスを「0」に設定し、「Contrast Filter」ボックスを「0.000」に設定し、上限「Threshold=」ボックスを80.0［% percent of background plus］に設定したのに対して、下限「Threshold=」ボックスを「0.0」［grayscale value］に設定した。「Scanner Setup」パネルの「Percent of Background, plus offset」ボックスはチェックしたのに対して、「Manual Threshold Setting」および「Function of StdDev of Background」ボックスはチェックを外した。「Special Area Definition」パネルで、「Inches」は「Dimensions:」領域でチェックしたのに対して、「Rectangular」は「Shape」領域でチェックした。「Border at top and left」領域で、「0.15」［in.］を「At the left side:(X)」ボックスに入れ、「0.625」［in.］を、「At the top:(Y)」ボックスに入れた。「Area to scan」領域で、「2.7」［in.］を、「Width(X)」ボックスに入れ、「5.2」［in.］を、「Height(Y)」ボックスに入れた。スキャン後、黒色フェルトに残った摩耗したリントの面積ｍｍ２を、「Sheet & Category Summary」画面の「Sample Sheet(s)」タイトル下の「Total Area」欄の「SHEETS」表に出力した。結果は、ここではｍｍ２の単位を有する湿潤摩耗リント面積として称される。
【００２４】
他の場合では、除去した繊維を洗い流し、その溶液についてOpTest Equipment Inc.（カナダ、ホークスベリー）製の繊維品質分析器での試験を行い、４０μｍを超える長さを有する除去した繊維の数を決定した。OpTest繊維品質分析器は、一定の最小長さを超える繊維長さ分布および繊維数を決定するための製紙産業における基準となっている。
【００２５】
ＣＤ湿潤引張強度
本発明のトイレットペーパーのＣＤ湿潤引張強度は、紙パルプ技術協会（TAPPI）の方法T 576 pm 7に従って一般に測定され、３インチ（７６．２ｍｍ）幅の細片のトイレットペーパーを使用して、それを輪に折り重ね、フィンチカップ（Finch Cup）と称される特別な固定具で固定し、次いで水に浸漬する。３インチグリップをはめ込むための底部を有する適切な３インチのフィンチカップは、High-Tech Manufacturing Services, Inc.（ワシントン州バンクーバー）から入手できる。
【００２６】
新鮮なベースシート（即ち、抄紙作業の１プライ製品）および最終製品に関して、試験片を、１０５℃（２２１°Ｆ）に加熱した強制換気オーブンに５分間配置した。フィンチカップを、２．０ポンドのロードセルを備えた引張試験機に置き、フィンチカップのフランジを、試験機の下顎に固定し、トイレットペーパーループの端を引張試験機の上顎に固定した。試料を、ｐＨ７．０±０．１に調整した水中に浸漬し、５秒間の浸漬後に、引張強度を、２インチ／分のクロスヘッド速度を用いて試験した。結果は、ｇ／３インチで示されており、ループであることを考慮して読み取り値を２で割っている。
【００２７】
ＧＭ破断係数
試料のＧＭ破断係数を、Instron Corporation（マサチューセッツ州ノーウッド）により製造された標準試験装置で、または別の適切な伸張引張試験装置を使用して試験した。このような装置は、様々な方法で構成されていてよいが、２３℃±１℃（７３．４°Ｆ±０．１°Ｆ）、相対湿度５０％の雰囲気中で２時間の条件下で調整された３インチまたは１インチ幅の細片のトイレットペーパーを通常使用する。引張試験は、２インチ／分のクロスヘッド速度で行われた。ＧＭ破断係数は、ｇ／３インチ／％歪みまたはそのＳＩ換算値で表された。歪み率は、無次元であり、規定する必要はない。「ＧＭ」破断係数が、ＭＤ値とＣＤ値の積の平方根を指すことに留意されたい。
【００２８】
官能柔軟性
試料の官能柔軟性を、ＴＡＰＰＩ基準（温度７１．２°Ｆ〜７４．８°Ｆ、相対湿度４８％〜５２％）の条件下で調整された試験領域において訓練を受けたヒト対象の集団を使用して決定した。柔軟性評価は、各訓練を受けた対象が試験を行っているとき、彼らが常に入手できる所定の柔軟性値を有する一連の物理的基準に依存した。訓練を受けた対象は、試験試料と物理的基準を直接比較して、試験試料の柔軟性レベルを決定した。訓練を受けた対象は、特定の紙製品に数を割り当てた。そこで、より高い官能柔軟性の数は、より高い知覚された柔軟性を示していた。
【００２９】
トイレットペーパー
図２は、本発明の実施形態による多プライトイレットペーパー５００の構造の略図である。図に示すように、多プライトイレットペーパー５００は、第１のプライ１００および第２のプライ２００を含み、第３のプライ３００は、第１のプライ１００と第２のプライ２００との間に挟まれている。第１のプライ１００は、第１の層１０４および第２の層１０６を含み、第１の層１０４は、トイレットペーパー５００の第１の表面１０２を形成する。第２のプライ２００は、第１の層２０４および第２の層２０６を含み、第１の層２０４は、トイレットペーパー５００の第２の表面２０２を形成する。個別の層１０４、１０６、２０４および２０６は、図１に関して上に記載した抄紙機ＰＭなどの複層抄紙機を使用して形成される。第１の表面１０２および第２の表面２０２を形成する第１の層１０４および２０４は、ヤンキー側層である。すなわち、抄紙プロセスにおいてヤンキードライヤー２６と接触するウェブの側面から形成される。
【００３０】
３プライトイレットペーパー５００を図２に示すが、我々の発明は３プライ製品に制限されないことを理解されたい。他の実施形態において、トイレットペーパー５００は、図２に示す第１のプライ１００および第２のプライ２００などの２つのプライ製品を含むことができる。さらに他の実施形態において、トイレットペーパー５００は、３つ以上のプライを含むことができる。例えば、第３のプライ３００の構造を有する追加のプライを、図２に示す構造に設けることができ、追加のプライは、第１のプライ１００と第２のプライ２００との間の領域に設けられる。
【００３１】
第１のプライ１００および第２のプライ２００は、紙製品を形成するために用いられる様々な種類のセルロース繊維で構成されていてもよい。しかし、本発明の特定の実施形態において、第１のプライ１００および第２のプライ２００は、ＮＳＷＫおよびユーカリ繊維を含む。しかし、上で考察されたように、第１のプライ１００および第２のプライ２００は、再生セルロースマイクロ繊維を含まない場合もある。以下に示す本発明によるトイレットペーパーの例により実証されるように、トイレットペーパー５００製品の表面を形成する第１のプライ１００および第２のプライ２００は、その構造に再生セルロースマイクロ繊維を備えていなくても非常に柔らかい。
【００３２】
第１のプライ１００および第２のプライ２００とは異なり、本発明のいくつかの実施形態において、トイレットペーパー５００の第３のプライ３００だけが単層を含む。また、第３のプライ３００は、繊維組成に関して第１のプライ１００および第２のプライ２００と異なり得る。本発明の実施形態において、第３のプライ３００は、南部広葉樹繊維、南部針葉樹繊維および再生繊維を含む。とりわけ、第３のプライ３００は、第１のプライ１００と第２のプライ２００との間に挟まれているため、第３のプライ３００の柔軟性は、使用者により知覚されるものにとって不可欠ではない。従って、第３のプライ３００を形成するために用いられる繊維にはより広範な選択肢がある。また、当業者により認識されるように、南部広葉樹繊維、南部針葉樹繊維および再生繊維は、このようなプライを形成するのに比較的安価な選択肢である。
【００３３】
全体として、本発明によるトイレットペーパー５００は、ＮＳＷＫ繊維を少なくとも約１４％、より具体的にはＮＳＷＫ繊維を少なくとも約２５％含み得る。特定の実施形態において、トイレットペーパー５００は、ＮＳＷＫ繊維を約１４％〜約４０％およびユーカリ繊維を約６０％〜約８６％含む。
【００３４】
トイレットペーパー５００は、上記の樹脂の１つなどの、一時的湿潤強度樹脂を含む。本発明のいくつかの実施形態において、一時的湿潤強度樹脂は、トイレットペーパー５００製品全体に供給される。例えば、一時的湿潤強度樹脂は、第１のプライ１００の第１の層１０４と第２の層１０６との間に均一に分布され得、第２のプライ２００の第１の層２０４と第２の層２０６との間に均一に分布され得る。しかし、本発明の他の実施形態において、一時的湿潤強度樹脂は、第１のプライ１００および第２のプライ２００それぞれの第１の層１０４および２０４に供給されるが、第２の層１０６および２０６に供給されない。したがって、第２の層１０６および２０６は、一時的湿潤強度樹脂を実質的に含まない。一時的湿潤強度樹脂が層を形成するための完成紙料を供給するパルプに加えられずに、層が形成されるとき、層は、ここでは「湿潤強度樹脂を実質的に含まない」ことに留意されたい。当業者により認識されるように、高効率の複層抄紙法においても、一定量の混合は、抄紙プロセス中にウェブの層間で起こるであろう。それにもかかわらず、一時的湿潤強度樹脂が、層を形成するために用いられる完成紙料のパルプに加えられない場合、層は、一時的湿潤強度樹脂を依然として実質的に含まない。
【００３５】
いくつかの実施形態において、第３のプライ３００も一時的湿潤強度樹脂を含む。トイレットペーパー５００の第３のプライ３００だけが単層を含む場合、一時的湿潤強度樹脂は、第３のプライ全体に分布している。第３のプライ３００に供給された一時的湿潤強度樹脂の量は、第１のプライ１００および第２のプライ２００に供給された一時的湿潤強度樹脂の量と同じであってもよく、または一時的湿潤強度樹脂は、第１のプライ１００および第２のプライ２００に供給されたものに満たなくてもよい。
【００３６】
本発明によるトイレットペーパーは、摩耗強度と柔軟性との驚くべき組合せを有する。トイレットペーパーのこれらの顕著な特性は、ＣＤ湿潤引張強度、湿潤摩耗リント試験の結果、ＧＭ破断係数、厚さ、坪量および官能柔軟性を含む、本発明によるトイレットペーパーのいくつかの異なる態様を考慮した際、定量的に理解できる。本発明によるトイレットペーパーの具体例を以下に示すことに留意されたい。
【００３７】
本発明の実施形態において、トイレットペーパーのＣＤ湿潤引張強度は、約５０ｇ〜約９０ｇ（上記の手順に従って決定した場合）の範囲であり得る。より特定の実施形態において、ＣＤ湿潤引張強度は、約５５ｇ〜約８５ｇの範囲であり得、さらにより特定の実施形態において、ＣＤ湿潤引張強度は、約６５ｇ〜約７５ｇの範囲であり得る。当業者により認識されるように、ＣＤ湿潤引張強度がこれらの範囲内であると、トイレットペーパーは、依然として洗い流せると同時に、十分な量の強度および耐久性を依然として有する。
【００３８】
ＣＤ湿潤引張強度に関してはかなりの程度の強度および耐久性があるが、それにもかかわらず本発明によるトイレットペーパーは、低湿潤摩耗性を有する。これは、上記手順の湿潤摩耗リント試験でトイレットペーパーを試験したときに実証できる。本発明の実施形態において、トイレットペーパーは、湿潤摩耗リント試験により試験したとき、約３ｍｍ２〜約３０ｍｍ３の湿潤摩耗リント面積を有する。当業者により認識されるように、この範囲は、トイレットペーパーの湿潤摩耗が非常に少ないことを示している。該範囲は、トイレットペーパーのＣＤ湿潤引張強度と組み合わせて考慮したとき、よりいっそう顕著である。低湿潤摩耗性とＣＤ湿潤引張強度とのこの組合せは、これらの２つの特性の比として定量できる。本発明の実施形態において、トイレットペーパーは、約０．３３３ｍｍ２／ｇ未満の湿潤摩耗リント面積のＣＤ湿潤引張強度に対する比を有し得る。より具体的には、トイレットペーパーは、約０．０６ｍｍ２／ｇ〜約０．３３３ｍｍ２／ｇの湿潤摩耗リント面積対ＣＤ湿潤引張強度を有し得る。より具体的な実施形態において、トイレットペーパーは、約０．１５ｍｍ２／ｇ〜約０．２５ｍｍ２／ｇの湿潤摩耗リント面積対ＣＤ湿潤引張強度を有し得る。本発明の特定の実施形態において、トイレットペーパーは、約０．２０ｍｍ２／ｇの湿潤摩耗リント面積対ＣＤ湿潤引張強度を有する。以下の実施例に示すように、本発明によるトイレットペーパーの湿潤摩耗性のＣＤ湿潤引張強度に対するこれらの比は、市販のトイレットペーパーでは見出せない。
【００３９】
本発明によるトイレットペーパーの他の特性は、市販のトイレットペーパーの特性と等しいか、またはそれよりも良好である。例えば、本発明の実施形態において、トイレットペーパーは、約６０ｇ／％歪み未満のＧＭ破断係数、約１３０ｍｉｌｓ／８プライ超の厚さおよび約３０ｌｂｓ／連（ream）〜約４０ｌｂｓ／連の坪量を有する。これらの特性を有するトイレットペーパーの具体例を以下の実施例に示す。
【実施例】
【００４０】
４つのトイレットペーパー製品を、本発明の実施形態に従って製造した。トイレットペーパー製品は、上に概ね記載したように３つのプライを含む。トイレットペーパー製品の２つの外側プライを、表１Ａ〜４Ａにおいて以下に詳細に記載する４つの実験条件の１つに従って製造した。中央の（挟まれた）プライは、表１Ｂ〜４Ｂに記載する組成および構造を有していた。
【００４１】
トイレットペーパーＡを製造するための実験条件を、外側プライについては表１Ａおよび中央プライについては表１Ｂに示す。この実験に関して、抄紙機での従来の湿式プレス法を使用した。抄紙機は、図１に示す抄紙機の方式で全般的に構成されていた。
【００４２】
【表１】
0006465858.tif 000002
【００４３】
【表２】
0006465858.tif 000003
【００４４】
【表３】
0006465858.tif 000004
【００４５】
【表４】
0006465858.tif 000005
【００４６】
トイレットペーパーＢを製造するための実験条件を、外側プライについては表２Ａおよび中央プライについては表２Ｂに示す。この実験に関して、抄紙機での従来の湿式プレス法を使用した。抄紙機が、ツインワイヤ形成部分、次いでフェルト部分を有すること以外は、抄紙機は、図１に示す抄紙機の方式で全般的に構成されていた。
【００４７】
【表５】
0006465858.tif 000006
【００４８】
【表６】
0006465858.tif 000007
【００４９】
【表７】
0006465858.tif 000008
【００５０】
トイレットペーパーＣを製造するための実験条件を、外側プライについては表３Ａおよび中央プライについては表３Ｂに示す。この実験に関して、従来の湿式プレス法による抄紙機を使用した。抄紙機が、ツインワイヤ形成部分、次いでフェルト部分を有すること以外は、抄紙機は、図１に示す抄紙機の方式で全般的に構成されていた。
【００５１】
【表８】
0006465858.tif 000009
【００５２】
【表９】
0006465858.tif 000010
【００５３】
【表１０】
0006465858.tif 000011
【００５４】
【表１１】
0006465858.tif 000012
【００５５】
トイレットペーパーＤを製造するための実験条件を、外側プライについては表４Ａおよび中央プライについては表４Ｂに示す。この実験に関して、従来の湿式プレス法による抄紙機を使用した。抄紙機が、吸引ブレストロール形成部分、次いでフェルト部分を有すること以外は、抄紙機は、図１に示す抄紙機の方式で全般的に構成されていた。
【００５６】
【表１２】
0006465858.tif 000013
【００５７】
【表１３】
0006465858.tif 000014
【００５８】
【表１４】
0006465858.tif 000015
【００５９】
表１Ａ〜４Ｂに示した特定の組成に関して、PA-A柔軟剤は、RCI Technology, Inc.（ノースカロライナ州シャーロッテ）から入手できる。HERCOBOND（商標）1194、CREPETROL（商標）1145、CREPETROL（商標）3557、PROSOFT（登録商標）TR 8630、Ashland PPD 1117、Ashland 4609、Ashland TQ 236およびSPECTRUM（商標）XD 3899は、Ashland Chemical Company（メリーランド州ヘールソープ）から入手できる。Buckman 2620、Buckman 2675およびBUSPERSE（登録商標）2097は、Buckman Laboratories International, Inc.（テネシー州メンフィス）から入手できる。VARISOFT（登録商標）GP B100は、Evonik Industries（ドイツ、エッセン）から入手できる。Nalco PP 07-3811は、Nalco Company（イリノイ州ネイパービル）から入手できる。PAREZ（登録商標）FJ98は、Kemira Chemicals, Inc.（ジョージア州ケネソー）から入手できる。クリアウォーターCS124、CS206およびCS329は、Clearwater Specialties LLC（ワシントン州クラークストン）から入手できる。
【００６０】
トイレットペーパーＡ〜Ｄの測定された特性を表５−１および表５−２に示す。比較トイレットペーパー１〜１０について同様に測定された特性も表５−１および表５−２に示す。比較トイレットペーパー１〜３は、本出願の譲受人により販売されている市販品であった。比較トイレットペーパー４〜１０は他の製造業者により販売されている市販品であった。したがって、表５−１および表５−２のデータは、本発明によるトイレットペーパーと他のトイレットペーパー製品との良好な比較を示している。表５−１および表５−２に示すＣＤ湿潤引張強度、ＧＭ破断係数、官能柔軟性および湿潤摩耗リント面積の値は、上記の試験により測定されたことに留意されたい。
【００６１】
【表１５】
0006465858.tif 000016
【００６２】
【表１６】
0006465858.tif 000017
【００６３】
湿潤摩耗リント試験により試験したとき、比較トイレットペーパー１０は崩壊したため、この試料の湿潤摩耗リント面積、および湿潤摩耗リント面積のＣＤ湿潤引張強度に対する比を決定することが不可能であったことに留意されたい。
【００６４】
上で考察されているように、トイレットペーパーの耐久性および摩耗性を高めるために、強度を著しく高める必要があり、これにより、紙のＧＭ係数（または剛性）が上昇し、トイレットペーパーの柔軟性が低下することは当技術分野で周知である。そのため、本発明のトイレットペーパーＡ〜Ｄにおける、所定のＣＤ湿潤引張強度での低湿潤摩耗性、比較的低いＧＭ係数、および、非常に高い柔軟性の組合せは、商業的に製造された比較トイレットペーパー１〜１０より比類なく優れている。これは、表５−１および表５−２に例示されており、図３および図４に示されている。特に、トイレットペーパーＡ〜Ｄの湿潤摩耗リント面積対ＣＤ湿潤引張強度の比は、比較トイレットペーパー１〜１０のこれらの比のいずれをもはるかに下回った。これに関して、トイレットペーパーＡ〜Ｄの湿潤摩耗リント面積は、比較トイレットペーパー１〜１０のいずれをも下回った。ＣＤ湿潤引張強度を個別に考察すると、トイレットペーパーＡ〜ＤのＣＤ湿潤引張強度は、比較トイレットペーパー１〜１０のＣＤ湿潤引張強度に匹敵するか、またはそれを有意に上回るものではなく、トイレットペーパーＡ〜ＤのＧＭ破断係数（剛性）も、比較トイレットペーパー１〜１０の内３つの比較製品と同等であり、７つの比較製品を下回るものであった。それに加えてさらに、トイレットペーパーＡ〜Ｄの官能柔軟性は、比較トイレットペーパー１〜１０の内８つよりも上回るものであった。したがって、表５−１および表５−２のデータは、トイレットペーパーＡ〜Ｄが、比較トイレットペーパー１〜１０のいずれよりも低湿潤摩耗性、耐久性および柔軟性の明らかに良好な組合せを有していたことを示している。
【００６５】
比較トイレットペーパー１〜９と比較して本発明によるトイレットペーパーＡ〜Ｄの優位性をさらに理解するために、前記トイレットペーパーに関して湿潤摩耗リント面積対ＧＭ破断係数のグラフを図３に示す。図３に示すように、トイレットペーパーＡ〜Ｄは、Ａで記された区域内に特性の範囲を有していたが、比較トイレットペーパー１〜９は、Ｂで記された区域内に特性の範囲を有していた。トイレットペーパーＡ〜Ｄの区域Ａは、低湿潤摩耗リント面積の範囲を包含しているが、比較的低いＧＭ係数を依然として有しており、一方で比較トイレットペーパー１〜９の区域Ｂはより高い湿潤摩耗リント面積の範囲と、同様またははるかに高いＧＭ係数とを包含していることに留意されたい。
【００６６】
図４は、トイレットペーパーＡ〜Ｄおよび比較トイレットペーパー１〜９の湿潤摩耗リント面積対官能柔軟性のグラフである。図４に示すように、トイレットペーパーＡ〜Ｄの湿潤摩耗リント面積と官能柔軟性との組合せは、Ａで記された範囲内にあり、比較トイレットペーパー１〜９の特性のＢで記された範囲を上回っている。したがって、図４は、トイレットペーパーＡ〜Ｄが、比較製品１〜９よりも湿潤摩耗性と柔軟性との良好な組合せを有していたことを実証している。
【００６７】
理論によって拘束されるものではないが、本発明によるトイレットペーパーの優れた特性は、表１Ａ、表２Ａ、表３Ａおよび表４Ａに列挙された各抄紙機での外側プライの製造のための、すべての繊維、化学薬品および抄紙機の操作条件の巧みな組合せ、ならびに前記外側プライと、非常に柔らかいトイレットペーパーを製造するのに適当なＧＭ係数を有する各中央プライとの組合せによるものであることが考えられる。
【００６８】
本発明をある種の特定の例示的実施形態において説明してきたが、多くの追加の変形および変更は、当業者には本開示内容に照らして明らかであろう。それゆえ、本発明は、具体的に説明したのとは別のやり方で実施され得ることを理解されたい。したがって、本発明の例示的実施形態は、あらゆる点で例示であり、限定するものではないと考えられるべきであり、本発明の範囲は、先の説明によってではなく、本出願で支持できる任意の特許請求の範囲および等価物によって規定されるべきである。
【産業上の利用可能性】
【００６９】
本発明は、望ましいトイレットペーパー製品を製造するために使用できる。したがって、本発明は紙製品産業に適している。
【図１】
0006465858.tif 000018
【図２】
0006465858.tif 000019
【図３】
0006465858.tif 000020
【図４】
0006465858.tif 000021